(57)【特許請求の範囲】
【請求項１】
着色剤と無機充填材とが配合されている高分子材料の劣化の程度を診断する方法であって、予め被診断の高分子材料と同一種類の高分子材料を熱劣化させ各熱劣化時間における反射率スペクトルを求めておき、互いに波長の異なる２種類の単一波長光として、前記着色剤の反射のピークとなる領域の波長λ２のものと、劣化により前記無機充填材の反射が顕著になる近赤外領域の波長λ３のものとを選び、前記各熱劣化時間における反射率スペクトルから各熱劣化時間における波長λ２，λ３の反射率Ｒ２，Ｒ３を求め、座標の一方軸をＲ２、他方の軸をＲ３として、前記各熱劣化時間における反射率Ｒ２とＲ３とを前記座標にプロットし、前記プロット同士を結ぶ軌跡線を求めておき、
前記被診断の高分子材料の一部に前記２種類の単一波長光をそれぞれ照射し各波長に対する反射率を求め、前記被診断の高分子材料の反射率Ｒ２とＲ３とが前記軌跡線の上のどの位置にあるかを調べることにより前記被診断の高分子材料の劣化の程度を判定することを特徴とする高分子材料の劣化診断方法。
【請求項２】
着色剤と無機充填材とが配合されている高分子材料の劣化の程度を診断する方法であって、予め被診断の高分子材料と同一種類の高分子材料を熱劣化させ各熱劣化時間における反射率スペクトルを求めておき、互いに波長の異なる３種類の単一波長光として、前記着色剤により吸収され前記無機充填材の反射の影響を受けない領域の波長λ１のものと、前記着色剤の反射のピークとなる領域の波長λ２のものと、劣化により前記無機充填材の反射が顕著になる近赤外領域の波長λ３のものとを選び、前記各熱劣化時間における反射率スペクトルから各熱劣化時間における波長λ１，λ２，λ３の反射率Ｒ１，Ｒ２，Ｒ３を求めて、この反射率Ｒ１，Ｒ２，Ｒ３から各熱劣化時間での反射率の比Ｒ２／Ｒ１とＲ３／Ｒ１とを求め、座標の一方軸をＲ２／Ｒ１、他方の軸をＲ３／Ｒ１として、前記各熱劣化時間における反射率の比Ｒ２／Ｒ１とＲ３／Ｒ１とを前記座標にプロットし、前記プロット同士を結ぶ軌跡線を求めておき、前記被診断の高分子材料の一部に前記３種類の単一波長光をそれぞれ照射し各波長に対する反射率を求め、前記被診断の高分子材料の反射率の比Ｒ２／Ｒ１とＲ３／Ｒ１とが前記軌跡線の上のどの位置にあるかを調べることにより前記被診断の高分子材料の劣化の程度を判定することを特徴とする高分子材料の劣化診断方法。
【請求項３】
請求項１に記載の高分子材料の劣化診断方法を実施する装置であって、前記被診断の高分子材料の一部に波長λ２，λ３の単一波長光をそれぞれ照射する照射手段と、前記一部からの反射光を検知して信号を出力する受光手段と、この受光手段の出力信号から前記被診断の高分子材料の反射率Ｒ２とＲ３とを演算し、前記軌跡線と参照することにより前記被診断の高分子材料の劣化の程度を判定して報知する判定手段とを備えたことを特徴とする高分子材料の劣化診断装置。
【請求項４】
請求項２に記載の高分子材料の劣化診断方法を実施する装置であって、前記被診断の高分子材料の一部に波長λ１，λ２，λ３の単一波長光をそれぞれ照射する照射手段と、前記一部からの反射光を検知して信号を出力する受光手段と、この受光手段の出力信号から前記被診断の高分子材料の反射率の比Ｒ２／Ｒ１とＲ３／Ｒ1とを演算し、前記軌跡線と参照することにより前記被診断の高分子材料の劣化の程度を判定して報知する判定手段とを備えたことを特徴とする高分子材料の劣化診断装置。
【発明の詳細な説明】
【技術分野】
【０００１】
この発明は、高分子材料を用いている電気機器、例えば、変圧器や、変成器、開閉器、回転機、絶縁用スペーサ、絶縁用ブッシングなどの長時間の運転によって、その電気機器に組み込まれた高分子材料がどの程度劣化を受けているかを判定する高分子材料の劣化診断方法および装置に関し、特に、その高分子材料を非破壊的に診断する高分子材料の劣化診断方法および装置に関する。
【背景技術】
【０００２】
例えば、電気機器に組み込まれる絶縁材料などに用いられる高分子材料の不可逆的変成、すなわち、劣化と呼ばれる現象に対する診断には、従来よりさまざまな方法が用いられている。表１は、高分子材料の従来の劣化診断方法を示している。高分子材料の劣化を診断するための各種物性に対する診断項目と、その診断を実施した場合に電気機器に組み込まれた高分子材料を供試材料の切り出しなどで破壊させる必要があるか否かを示している。表１における各診断項目の説明を以下に述べる。
【０００３】
【表１】
0004710701.tif 000002
高分子材料は、継続的な使用により熱的な劣化を生じるが、その元となる現象は、高分子自体の分子鎖の切断による分子量の減少、末端原子の酸化によるＣ−Ｃ（炭素原子の一重結合部）またはＣ＝Ｃ（炭素原子の二重結合部）における炭素原子の遊離、充填材として用いられている異質材料との結合部からの切断などによって生じる。
【０００４】
炭素原子の結合部から炭素原子が遊離すれば、高分子材料の電気的特性に影響が及ぶのでその電気的特性である誘電正接、絶縁破壊電圧、絶縁抵抗などが診断される。しかし、相当に多量に炭素原子が遊離しないと、高分子材料の電気的特性は変化しない。劣化の末期になってはじめて電気的特性に変化が現れる。従って、高分子材料の劣化を診断する方法としては、電気的特性は非常に感度が悪い。なお、絶縁抵抗は、湿度や汚れなど周囲の雰囲気の影響を受け易く診断値の信頼性に欠ける。
【０００５】
分子鎖の切断は、高分子材料が力学的に脆くなるという傾向を示し、高分子材料の力学的特性における破断強度や粘弾性率による診断方法がある。
音響伝搬特性は、例えば、音の伝搬速度は高分子材料の弾性率やポアソン比、密度などで決定される力学的特性に対応するが、電気機器に使用している形状での測定は困難であるとともに測定精度の点からも劣っている。
【０００６】
分子の結合特性に基づく診断であるＦＴ・ＩＲ（Fourier Transform Infrared Spectrometer フーリエ変換赤外分光法）やＡＴＲ（Attenuated Total Reflection 全反射吸収法）は、高分子材料に赤外線を射て、その吸収または反射スペクトルを求める方法である。それによって、その材料の分子結合状態を分析し、材料の劣化の程度を知ることができる。この方法は、材料の劣化の程度を詳細に知ることができるという長所があるが、大がかりで精密な測定器による赤外領域の光測定であるために、電気機器が設置された現地での測定は非常に困難である。
【０００７】
表１では、分子の結合状態に依存する変成として色差を分類している。殆どの高分子材料が、経年的な変化としてその表面色の変化が生ずることは一般的に知られている。例えば、ポリアミドのような窒素を分子の側鎖に持つ材料で初期において無色透明であっても経年とともに窒素が遊離するために黄色みを帯びてくることなどは、ポリアミドの大量の用途である繊維を用いている被覆などでは本質的な弱点とされている。ポリアミド以外の高分子材料でも、経年とともに紫外線や熱を受けた場合には変色する。これは、Ｃ−ＣまたはＣ＝Ｃ結合からの炭素原子の遊離、カルボニル基などの生成によることが知られている。
【０００８】
実用的な高分子材料では、紫外線による劣化を表面のみにとどめたり、劣化による変色を隠したりするために、樹脂中に樹脂の骨格に関わらない副成分として着色剤が配合されている場合が多い。特に、美観や意匠に対して格別な考慮が要求されない電気機器の場合には、着色剤の役割として表面の劣化を隠すために劣化後の色と同様の色が用いられることも行われており、樹脂の骨格である炭素間の結合の変成による変色が一層不分明になっている場合も多い。
【０００９】
なお、上記の着色剤は、一般には顔料と呼ばれる、長期間の使用においても色の変化が生じくい無機系の金属酸化物、例えば鉄、コバルト、亜鉛、ニッケルなどの酸化物が所要の着色に応じて使用され、この時、高分子材料の硬化反応に対する阻害、一般的に触媒毒とならないように選定される。場合によっては、一般には染料と呼ばれる、有機系の着色剤も用いられる時があるが、着色の広範囲な選択は可能であるものの、長期間の使用に対する耐性は劣る。
【００１０】
また、高分子材料には、着色剤に加えて、さらに無機充填材が配合される場合もある。無機充填材は、高分子材料間に分散させることで、機械的性質である破断強度や弾性率の向上、耐熱性の向上をもたらすとともに、高分子材料よりも安価な材料の場合には樹脂全体としての低価格化を目的に混合される。このための材料としては、無機系材料として鉱物質の、シリカ、アルミナ、ガラスなどが選定される。形状は球状粉末の他、繊維性のものが用いられる場合もある。
【００１１】
電気機器に用いられる樹脂の代表的なものであるエポキシ樹脂の場合、熱的ストレスの下で経年劣化した表面の色は、人間の視覚的な効果を示す色度として明度と彩度の低下として現れる。色差計などの測定器は、彩度を色相の２次元と明度の１次元を組み合わせた３次元空間でその表面色の差異が秤量される。色差計による秤量値は、人間の視覚的効果と一致しているため、直感的にその判定結果が受け入れやすいという利点を持つが、反面、着色剤が上記のように樹脂が劣化したことを隠すように配合されている場合には、色差としては殆ど現れないために劣化の判定が困難である。
【００１２】
元来、人間の色覚は、白色光源の下で物質表面からの反射光を認識するもので、反射光のスペクトルとして示すことが可能である。人間にとっての白色光は、太陽光線のもので、それを視覚細胞のセンサとしてフィルタリングされた３８０ｎｍから７８０ｎｍの約４００ｎｍの幅で中央で最大感度となる曲線のスペクトルを持つ光を指す。このような限定された範囲のスペクトルとフィルタリングにより制限を受けた内で定義される色差においては、着色剤が配合された樹脂の劣化の有無に対して色差に差異が出ないのは当然の結果となる。
【００１３】
一方で、物理的な白色性は、波長の全範囲で等しい強度を持つ光ということになる。ＦＴ−ＩＲも遠赤外という範囲で一定の白色性を有した光を用いてフーリエ変換によりスペクトル分解した波長別の情報からさまざまな物質の同定に用いられていることは公知の事である。図４は、着色材の配合されていない樹脂の劣化による変色の様相を概念的に示した反射光スペクトル図である。縦軸が光強度、横軸が波長で、その横軸に可視光の範囲が示されている。特性線Ｘが白色光のスペクトル、特性線Ｙが劣化前の樹脂の反射光スペクトル、特性線Ｚが劣化後の樹脂の反射光スペクトルである。劣化前の樹脂の反射光が特性線Ｙのように白色光（特性線Ｘのように波長の全範囲で等しい強度を持つ）の場合、熱劣化により炭素の遊離が生ずると特性線Ｚのように全体として反射光の光強度が低下するが、可視光の長波長側である赤色から赤外域では反射光の光強度の低下の度合いが弱い。
【００１４】
上述の色差計を用いた高分子材料の劣化の測定方法が、非特許文献１に開示されている。この非特許文献１では、古くから行われてきた目視点検での色による劣化度の判定に対して、測色計の進歩により定量的に色を測定することができるようになり劣化度が定量化されたとした上で、測色計の定量化の方法として２種類の表色系を比較し劣化度との相関性を調べている。いずれもＣＩＥ（国際照明委員会）の表色法に基づく３刺激値（３波長）による方法で劣化度との相関性を見出せるとしている。
【００１５】
一方、視覚の波長範囲に限定されない色のスペクトルによる絶縁材料の劣化度検出方法が、特許文献１に開示されている。特許文献１に記載の劣化度検出方法は、ある２つの波長の光に対する反射率の差または比により、油、ガス、空気中にある紙、樹脂などの劣化度を評価しようとするものである。
【特許文献１】特開平１０−７４６２８号公報
【非特許文献２】芳賀義昭、外４名，「色による絶縁劣化監視法の検討」，第２２回電気絶縁材料シンポジウム講演予稿集，平成元年，Ｎｏ．Ｐ−２０，ｐ．１５９−１６２
【発明の開示】
【発明が解決しようとする課題】
【００１６】
しかしながら、前述したような従来の高分子材料の劣化診断方法は、診断のために電気機器自体を破壊させる必要があったり、着色剤が配合されている高分子材料の場合は、色差による劣化診断が困難であるという問題があった。
すなわち、表１に示されたように、絶縁破壊電圧、破断強度の診断では、高分子材料自体が破壊されてしまう。また、誘電正接、絶縁抵抗、弾性率、ＦＴ・ＩＲ、ＡＴＲの診断では、供試材料自体は破壊させないが、供試材料の切り出しで電気機器自体が破壊されてしまう。音響伝搬特性の診断では、電気機器は破壊させないが、前述したように電気機器に使用している形状での測定は困難であるとともに、測定精度の点からも劣っているので実用化が難しい。
【００１７】
また、色差による劣化度の診断では電気機器自体は破壊させないで済むが、着色剤が配合されている高分子材料の場合、図４の傾向とは異なり、より複雑な様相を呈する。すなわち、前述のように着色剤として茶色や黄色など劣化後の色と似せたものが配合されているので、劣化による反射光スペクトルの変動特性として、可視光の波長領域では劣化による強度変化が少ない上に、反射光スペクトルが、樹脂の劣化によるものと着色材によるものとの混合による、例えばＳ字状などの複雑なスペクトル曲線となる場合がある。そのために、着色剤が配合されている高分子材料の劣化の様相を反射光スペクトルから判定することが非常に困難であった。
【００１８】
この発明は、上記のような問題点を解消するためになされたもので、この発明の目的は、電気機器に組み込まれた高分子材料が、着色剤や無機充填材などが配合された高分子材料であっても、この高分子材料の劣化を電気機器の据え付け現地で非破壊的に、かつ精度よく診断することができる高分子材料の劣化診断方法および装置を提供することにある。
【課題を解決するための手段】
【００１９】
上記目的を達成するために、この発明によれば、着色剤と無機充填材とが配合されている高分子材料の劣化の程度を診断する方法であって、予め被診断の高分子材料と同一種類の高分子材料を熱劣化させ各熱劣化時間における反射率スペクトルを求めておき、互いに波長の異なる２種類の単一波長光として、前記着色剤の反射のピークとなる領域の波長λ２のものと、劣化により前記無機充填材の反射が顕著になる近赤外領域の波長λ３のものとを選び、前記各熱劣化時間における反射率スペクトルから各熱劣化時間における波長λ２，λ３の反射率Ｒ２，Ｒ３を求め、座標の一方軸をＲ２、他方の軸をＲ３として、前記各熱劣化時間における反射率Ｒ２とＲ３とを前記座標にプロットし、前記プロット同士を結ぶ軌跡線を求めておき、前記被診断の高分子材料の一部に前記２種類の単一波長光をそれぞれ照射し各波長に対する反射率を求め、前記被診断の高分子材料の反射率Ｒ２とＲ３とが前記軌跡線の上のどの位置にあるかを調べることにより前記被診断の高分子材料の劣化の程度を判定するようにするとよい（請求項１の発明）。
【００２０】
この発明では、照射光に対する反射率の測定に基づく劣化診断であることにより、電気機器に組み込まれた例えばエポキシ樹脂などの高分子材料を電気機器の据付現地で非破壊的に劣化診断することができる。
また、着色剤の反射のピークとなる領域の波長λ２と、劣化により無機充填材の反射が顕著になる近赤外領域の波長λ３とにおける反射率を基にして判定するので、被診断の高分子材料が、樹脂の劣化による反射率変化特性とは異質の特性を示す要素である着色剤や無機充填剤が配合された高分子材料であっても、着色剤や無機充填剤の反射率特性に影響されないで、劣化後の反射率スペクトルの特徴を見出すことができ、的確で精度のよい劣化診断を行うことができる。
【００２１】
また、反射率Ｒ２およびＲ３を両軸とした２次元座標における軌跡線が寿命のほぼ半分で屈折する曲線を描くので、その屈曲点から被診断の高分子材料の劣化の程度を明確に判定することができる。
また、この発明によれば、着色剤と無機充填材とが配合されている高分子材料の劣化の程度を診断する方法であって、予め被診断の高分子材料と同一種類の高分子材料を熱劣化させ各熱劣化時間における反射率スペクトルを求めておき、互いに波長の異なる３種類の単一波長光として、前記着色剤により吸収され前記無機充填材の反射の影響を受けない領域の波長λ１のものと、前記着色剤の反射のピークとなる領域の波長λ２のものと、劣化により前記無機充填材の反射が顕著になる近赤外領域の波長λ３のものとを選び、前記各熱劣化時間における反射率スペクトルから各熱劣化時間における波長λ１，λ２，λ３の反射率Ｒ１，Ｒ２，Ｒ３を求めて、この反射率Ｒ１，Ｒ２，Ｒ３から各熱劣化時間での反射率の比Ｒ２／Ｒ１とＲ３／Ｒ１とを求め、座標の一方軸をＲ２／Ｒ１、他方の軸をＲ３／Ｒ１として、前記各熱劣化時間における反射率の比Ｒ２／Ｒ１とＲ３／Ｒ１とを前記座標にプロットし、前記プロット同士を結ぶ軌跡線を求めておき、前記被診断の高分子材料の一部に前記３種類の単一波長光をそれぞれ照射し各波長に対する反射率を求め、前記被診断の高分子材料の反射率の比Ｒ２／Ｒ１とＲ３／Ｒ１とが前記軌跡線の上のどの位置にあるかを調べることにより前記被診断の高分子材料の劣化の程度を判定するようにしてもよい（請求項２の発明）。
【００２２】
この発明では、上記請求項１の発明と同様に、照射光に対する反射率の測定に基づく劣化診断であることにより、電気機器に組み込まれた例えばエポキシ樹脂などの高分子材料を電気機器の据付現地で非破壊的に劣化診断することができる。
また、着色剤により吸収され無機充填材の反射の影響を受けない領域の波長λ１と、着色剤の反射のピークとなる領域の波長λ２と、劣化により無機充填材の反射が顕著になる近赤外領域の波長λ３とにおける反射率を基にして判定するので、被診断の高分子材料が、樹脂の劣化による反射率変化特性とは異質の特性を示す要素である着色剤や無機充填材が配合された高分子材料であっても、着色剤や無機充填材の反射率特性に影響されないで、劣化後の反射率スペクトルの特徴を見出すことができ、的確で精度のよい劣化診断を行うことができる。
【００２３】
また、反射率比Ｒ２／Ｒ１およびＲ３／Ｒ１を両軸とした２次元座標における軌跡線が寿命のほぼ半分で屈折する曲線を描くので、その屈曲点から被診断の高分子材料の劣化の程度を明確に判定することができる。
なお、高分子材料では、例えば紫外線による選択的な着色剤の退色や樹脂の微細なひび割れによる白濁、さらには、化学物質、特に酸性物質またはアルカリ性物質の付着によって、反射率の異常な変化が引き起こされる場合があるが、この発明のように、波長λ２、λ３に加えて、波長λ１に対する反射率も測定することにより、劣化による光反射スペクトルの全体の形状が明確になるので、上記のような反射率特性の異常な変化がある場合に、誤診断することが避けられる。
【００２４】
また、請求項１に記載の高分子材料の劣化診断方法を実施する装置であって、前記被診断の高分子材料の一部に波長λ２，λ３の単一波長光をそれぞれ照射する照射手段と、前記一部からの反射光を検知して信号を出力する受光手段と、この受光手段の出力信号から前記被診断の高分子材料の反射率のＲ２とＲ３とを演算し、前記軌跡線と参照することにより前記被診断の高分子材料の劣化の程度を判定して報知する判定手段とを備えるようにするとよい（請求項３の発明）。
【００２５】
また、請求項２に記載の高分子材料の劣化診断方法を実施する装置であって、前記被診断の高分子材料の一部に波長λ１，λ２，λ３の単一波長光をそれぞれ照射する照射手段と、前記一部からの反射光を検知して信号を出力する受光手段と、この受光手段の出力信号から前記被診断の高分子材料の反射率の比Ｒ２／Ｒ１とＲ３／Ｒ1とを演算し、前記軌跡線と参照することにより前記被診断の高分子材料の劣化の程度を判定して報知する判定手段とを備えるようにするとよい（請求項４の発明）。
【００２６】
上記請求項３〜４の発明によれば、照射光に対する反射率の測定に基づく劣化診断であることにより、電気機器に組み込まれた例えばエポキシ樹脂などの高分子材料を電気機器の据付現地で非破壊的に劣化診断することができる高分子劣化診断装置を提供することができる。なお、照射手段や受光手段の被診断の高分子材料表面への保持部を絶縁物で構成しておけば、被診断の高分子材料が充電されていても電気機器の運転を中止することなく劣化診断をすることができる。
【発明の効果】
【００２７】
この発明によれば、照射光に対する反射率の測定に基づく劣化診断であることにより、電気機器に組み込まれた高分子材料を電気機器の据付現地で非破壊的に劣化診断することができるとともに、少なくとも、着色剤の反射のピークとなる領域の波長λ２と、劣化により無機充填材の反射が顕著になる近赤外領域の波長λ３との２つの波長における反射率を基にして判定するので、被診断の高分子材料が、着色剤や無機充填材が配合された高分子材料であっても、着色剤や無機充填材の反射率特性に影響されないで的確で精度のよい劣化診断を行うことができる。
【発明を実施するための最良の形態】
【００２８】
以下、実施例を用いて、この発明による高分子材料の劣化診断方法および劣化診断装置について詳細に説明するが、この発明は実施例に限定されるものではない。
【実施例１】
【００２９】
図１は、この発明の実施例１にかかる高分子材料の劣化診断方法を説明する反射率スペクトル図である。縦軸が反射率、横軸が波長であり、着色剤と無機充填材とが配合された高分子材料を２００℃一定の雰囲気で熱劣化させた場合の光反射スペクトル、すなわち反射率スペクトル曲線が複数示されている。各反射率スペクトル曲線に示された数字は、それぞれ熱劣化させた時間である。この高分子材料は、エポキシ樹脂に着色剤として赤またはこげ茶色の無機系顔料を、無機充填材として白色の無機系粉末を配合したものである。
【００３０】
図１において、劣化時間が０時間から１０時間のものは、ほぼ同じ特性であり、波長５７０ｎｍ程度から反射率が立ち上がり、波長６３０ｎｍで飽和し、それ以上の波長ではほぼ平坦な反射率を示しており、その反射率スペクトル曲線はＳ字状の飽和曲線となっている。これは、透明な樹脂に有色の顔料が白色の無機充填材を背景に反射した特性であり、着色剤自体の反射率スペクトル曲線とほぼ同じである。劣化時間が９６時間から２３０時間になるにしたがって、反射率スペクトル曲線は、そのＳ字状飽和曲線における反射率の立ち上がる波長が長波長側に移行し、２３０時間の劣化では、その反射率スペクトル曲線は、波長６００ｎｍから反射率が漸増し、波長９００ｎｍまで上昇を続ける曲線、すなわち、波長に対する単調増加曲線となる。２３０時間よりさらに長い時間劣化すると、反射率は、長波長側で劣化の進行とともに上昇するようになる。
【００３１】
目視によって観測される波長は前述のように７８０ｎｍまでなので、劣化時間が２３０時間までは樹脂の炭化により黒くなっていくが、それ以上の劣化時間では樹脂の灰化と無機充填材の遊離により白くなっていくように目視される。図１において、可視領域における反射率スペクトル曲線は、劣化時間の９６時間のものと１０００時間のものとは殆ど差異がないので、可視領域の反射率だけ、例えば、図１における波長λ１やλ２の反射率だけで劣化診断を行うのは困難であることが分かる。
【００３２】
しかし、図１の反射率スペクトル図には、上述のように、劣化時間が２３０時間までは、反射率スペクトル曲線がＳ字状の飽和曲線を描くとともに、劣化時間が２３０時間以上になると、可視領域の長波長側から赤外領域、例えば、波長λ３を含む領域にかけては、反射率スペクトル曲線が波長に対する単調増加曲線を描くという特徴が見られる。
そこで、図１の反射率スペクトル図における上記の特徴に着目し、劣化診断の方法として、被診断の高分子材料と同一種類の高分子材料について予め図１のような各熱劣化時間における反射率スペクトル曲線を求めておき、次に、被診断の高分子材料に波長λ１，λ２，λ３をそれぞれピーク波長とする３種類の単色光をそれぞれ照射し、波長λ１，λ２，λ３における反射率をそれぞれ調べ、図１の反射率スペクトル曲線と参照することによって被診断の高分子材料の劣化の程度を判定する。
【００３３】
この場合、上記の波長λ１，λ２，λ３は次のように選定する。すなわち、λ１は、例えば、５３０ｎｍなど反射率が熱劣化の有無に殆ど依存しない領域、すなわち着色剤により吸収され無機充填材の反射の影響を受けない領域の波長とする。また、λ２は、例えば、６３０ｎｍなど初期の劣化により反射率が大きく低下する領域、すなわち着色剤の反射のピークとなる領域の波長とする。また、λ３は、例えば、８３０ｎｍなど劣化の終期に反射率が増加する領域、すなわち劣化により無機充填材の反射が顕著になる近赤外領域の波長とする。
【００３４】
このように選定された波長λ１，λ２，λ３における反射率を基にして判定することにより、被診断の高分子材料がＳ字状飽和曲線の反射率スペクトル特性を有し、劣化がまだ少ない状態にあるのか、あるいは、被診断の高分子材料が単調増加曲線の反射率スペクトル特性を有し、劣化が進んだ状態にあるのかを判断することができる。
次に、被診断の高分子材料の波長λ１，λ２，λ３での反射率と、被診断の高分子材料と同一種類の高分子材料の各熱劣化時間における反射率スペクトルとの対比により劣化程度を的確に判定するための具体的な判定処理は、次のように行うことができる。
【００３５】
図２は、この発明の実施例１にかかる高分子材料の劣化診断方法における具体的な判定処理方法を説明する特性線図である。前述の波長λ１、λ２、λ３における反射率（反射光の照射光に対する強度の比）をＲ１、Ｒ２、Ｒ３とし、２次元座標として横軸に反射率の比Ｒ２／Ｒ１を目盛り、縦軸に反射率の比Ｒ３／Ｒ１を目盛る。図１における反射率スペクトルから各熱劣化時間における反射率の比Ｒ２／Ｒ１とＲ３／Ｒ１とを上記の２次元座標にプロットし、そのプロット同士を結ぶ屈折した軌跡線Ｐを求める。プロット■は、温度θ２（２００℃）の雰囲気で高分子材料を熱劣化させた場合のものであり、プロット◆は、温度θ１（２２０℃）の雰囲気で高分子材料を熱劣化させたものである。軌跡線Ｐは、温度条件にはよらないことが分かる。このことは、この軌跡線Ｐは、高分子材料の劣化診断に使えることを示している。すなわち、軌跡線Ｐにおける端部Ｐ１，Ｐ３および屈折点Ｐ２は、それぞれ異なる劣化の程度を示している。通常、劣化の程度または劣化度は、その材料の曲げ強度などの機械的強度により示されることが多く、劣化していない状態を劣化度０とし、材料の機械的強度が半分になる状態を寿命である劣化度１としている。劣化度は、温度一定の雰囲気で劣化した場合、熱の履歴時間に比例するので、劣化度を０から１の間で数値的に定量化することができる。Ｐ１，Ｐ２，Ｐ３のポイントは、このようにして定義された劣化度から数値的に示すと、それぞれ劣化度が０，０．３から０．７，１となっている。すなわち、屈折点Ｐ２は、ほぼ中程度の劣化度に相当している。この屈折点Ｐ２を超えて縦軸方向への変化が大きくなると、劣化度が１、すなわち、寿命に近いということが分かる。劣化診断の判定として、寿命にどの程度近づいているか、その反対に今後どの位電気機器として機能できるかという余寿命が診断結果として示されることが多いが、これまでに使用されてきた運転時間に対する考慮がなされていなかった。屈折点Ｐ２を検出することによって、高分子材料が寿命の半分程度まで到達していることが分かり、その電気機器をこれまでと同一の使い方をしている限り、これまでの経過時間と同程度の寿命を有していることが分かる。したがって、予め被診断の高分子材料と同一種類の高分子材料について２次元座標における軌跡線Ｐを求めておき、被診断の高分子材料の反射率の比Ｒ２／Ｒ１とＲ３／Ｒ１に対応する座標点（Ｒ２／Ｒ１，Ｒ３／Ｒ１）が軌跡線Ｐの上のどの位置にあるかを調べることにより被診断の高分子材料の劣化の程度を判定することができ、被診断の高分子材料の劣化の程度が明確になる。
【００３６】
なお、図１で反射率スペクトル曲線を示した高分子材料は、着色剤が、樹脂の劣化による変色を可視領域でマスクするように選定されたものであり、劣化による変化の出やすい赤色から近赤外の領域において反射率が高くなっているため、目視やそれと同等の波長に対する感度を持つ従来の測色計では劣化度の判定がし難いが、この発明の方法によれば、図１の反射率スペクトル図において選定された３点の波長λ１、λ２、λ３での反射率測定を行い、図２の特性線図による判定処理を行うことにより、劣化度を的確に判定することが可能となる。
【００３７】
一方、高分子材料に配合される着色剤として、反射率のほとんどが５００ｎｍ以下の波長領域にあるような顔料が選定されている場合には、図１の反射率スペクトル図において選定された波長での反射率測定を行っても、図２と同様な２つの反射率比Ｒ２／Ｒ１およびＲ３／Ｒ１を両軸とした特性線図における横軸、すなわち、反射率比Ｒ２／Ｒ１での変化がほとんど現れないため、劣化の初期における劣化診断は難しいが、着色剤の反射率が大きな領域の波長をλ２とするとともに着色剤の反射がほとんど無い領域の波長をλ１とするような波長選定を行うことにより、図２と同様な特性線図における横軸での変化が充分に現れるようになり、劣化の初期においても的確な劣化診断を行うことができるようになる。
【実施例２】
【００３８】
図３は、この発明の実施例２にかかる高分子材料の劣化診断装置の構成を説明するブロック図である。Ａ１は、着色剤と無機充填材とが配合されている被診断の高分子材料である。電気機器Ａが、充電部Ａ２を高分子材料Ａ１で覆うようにして構成されている。高分子材料Ａ１の表面の一点Ａ３を遮光するように絶縁性の保持部材Ｇが取り付けられ、その保持部材Ｇに投光ヘッドＢ５と受光ヘッドＣ１が嵌め込まれている。照射手段は、前述の波長λ１，λ２，λ３のそれぞれの単色光を発光させる３つの発光素子Ｂ２と、この発光素子Ｂ２のそれぞれに必要に応じて電力を供給する選択器Ｂ１と、３つの発光素子Ｂ２からの光を１つに纏めて光ケーブルや透明な光導通部材からなる伝送路Ｂ４に送るものであってスターカプラなどからなる光分配器Ｂ３と、高分子材料Ａ１の一点Ａ３に照射光Ｅを向けるように設けられた前述の投光ヘッドＢ５とからなる。受光手段は、高分子材料Ａ１の一点Ａ３からの反射光Ｆを受けるように設けられた前述の受光ヘッドＣ１と、受光ヘッドＣ１からの光を光ケーブルや透明な光導通部材からなる伝送路Ｃ２を介して受け電気信号に変換する受光素子Ｃ３と、受光素子Ｃ３からの電気信号を増幅する増幅器Ｃ４と、この増幅器Ｃ４で増幅されたアナログ信号をデジタル信号に変換するＡ／Ｄ変換器Ｃ５とからなる。判定手段Ｄは演算部であり、各波長λ１，λ２，λ３におけるデジタル信号から反射率Ｒ１，Ｒ２，Ｒ３を求めるとともに、反射率の比Ｒ２／Ｒ１，Ｒ３／Ｒ１を座標データとして算出し、予め入力されている図２のような軌跡線Ｐと比較することによって劣化度を判定し報知する。なお、各波長λ１，λ２，λ３における反射率Ｒ１，Ｒ２，Ｒ３は、標準白色拡散反射板との比較により較正され、数値化される。
【００３９】
図３において、投光ヘッドＢ５は、高分子材料Ａ１の一点Ａ３に斜めから対向するように設けられ、受光ヘッドＣ１は、高分子材料Ａ１の一点Ａ３にほぼ直角に対向するように設けられている。ここで、高分子材料Ａ１の一点Ａ３が必ずしも完全拡散面でなく、一般的には全反射する成分を持っているので、有効な拡散成分のみを取り出すために、投光ヘッドＢ５からの照射光Ｅの方向は、一点Ａ３に対して４５度程度の角度になるように選ばれている。
【００４０】
３つの発光素子Ｂ２は、前述の波長λ１，λ２，λ３をそれぞれピーク波長とする単色光を発光する発光素子であって、レーザーダイオードやＬＥＤなどが使用される。３つの発光素子Ｂ２からの光は、スターカプラなどからなる光分配器Ｂ３でもって纏められて１つの光路である伝送路Ｂ４に送られるとともに、選択器Ｂ１でもって電力供給対象を選択するという操作により動作させる発光素子を選択することができるので、機械的な光路の切り替えを行うことなく電気的な操作だけで照射する光を切り替えることができる。
【００４１】
また、図３の装置において、高分子材料Ａ１の一点Ａ３とは異なる位置の一点Ａ４を測定の対象とすることにより、被診断の高分子材料の異なる熱的履歴を診断することができる。高分子材料Ａ１の一点Ａ４のように電気機器Ａの充電部Ａ２から離れた部分や重力から見て下にある部分では、充電部Ａ２からの熱抵抗が大きく、かつ外気への熱伝達が働く。そのために、一点Ａ４のような場所は、他の場所に比べて電気機器の使用時における温度の上昇値が小さくなる。一般に、高分子材料の温度による劣化速度は、数１の式のアレニウス則に従う。ここで、Ｄは劣化の量、ｄＤ／ｄｔは劣化の進行速度、ΔＥは材料の自由化エネルギー、Ｒは気体定数、Ｔは温度である。
【００４２】
［数１］
ｄＤ／ｄｔ＝ｅｘｐ（−ΔＥ／ＲＴ）
これまでに知られている高分子材料の殆どは、実用的な温度範囲である９０℃から１８０℃において８から１０Ｋの温度の低下により劣化速度は半減する。一方で実用的な電気機器が５０ｃｍ程度の高さを有しているとき、上部の高分子材料の表面温度に比べて底面の高分子材料の表面温度はより低く、２０Ｋ以上の温度差がある。これにより、劣化速度として１／４から１／６の部分を測定していることになり、同一の電気機器に用いられている同一の高分子材料の異なる劣化度のデータが得られる。実質的に１／４から１／６の劣化速度は、劣化が無いと見なしてよいので、未劣化のサンプルが入手出来ず、その反射率が分からないときには簡易的な未劣化の比較サンプルとして用いることができる。
【００４３】
また、図３において、保持部材Ｇが絶縁性なので、高分子材料Ａ１の表面の電位が充電部Ａ２からの静電誘導により接地電位より高くなり、投光ヘッドＢ５や受光ヘッドＣ１を接地することができなくても、電気機器Ａをそのまま充電した状態で測定や診断をすることができる。
また、高分子材料では、例えば紫外線による選択的な着色剤の退色や樹脂の微細なひび割れによる白濁、さらには化学物質、特に酸性物質またはアルカリ性物質の付着によって、反射率特性の異常な変化が引き起こされる場合がある。
【００４４】
しかしながら、上述の実施例１〜２による高分子材料の劣化診断方法および装置では、波長λ２、λ３に加えて、着色剤により吸収され無機充填材の反射の影響を受けない領域の波長λ１に対する反射率も測定するようにしており、これにより、劣化による光反射スペクトルの全体の形状が明確になるので、上記のような反射率特性の異常な変化がある場合に、誤診断を避けることができる。なお、高分子材料における紫外線による選択的な着色剤の退色や樹脂の微細なひび割れによる白濁などの場合の光反射スペクトル変化は、波長λ１に対する反射強度の上昇となって現れるが、上記のような波長λ１に対する反射率も測定する劣化診断方法を適用することにより、誤診断が避けられる。
【００４５】
また、高分子材料における上記のような反射率特性の異常については、設置場所の環境条件に基づいて反射率特性の異常な変化が発生している可能性が高いと判断することができる場合が多く、反射率特性の異常な変化を目視により確認することができる場合も多い。従って、被診断の高分子材料において上記のような反射率特性の異常な変化が発生しておらず、被診断の高分子材料の劣化が通常の劣化によると見なされる場合には、λ２およびλ３の２波長の反射率が得られれば、劣化程度を判定することができるので、上記の図１〜３で説明した実施例１〜２によるλ１，λ２，λ３の３波長の反射率を用いた構成の代わりに、λ２，λ３の２波長の反射率を用いた構成を適用することができる。
【００４６】
すなわち、着色剤と無機充填材とが配合されている高分子材料を対象とした、この発明による高分子材料の劣化診断方法の構成として、実施例１の構成の代わりに、予め被診断の高分子材料と同一種類の高分子材料を熱劣化させ各熱劣化時間における反射率スペクトルを求めておき、互いに波長の異なる２種類の単一波長光として、前記着色剤の反射のピークとなる領域の波長λ２のものと、劣化により前記無機充填材の反射が顕著になる近赤外領域の波長λ３のものとを選び、前記各熱劣化時間における反射率スペクトルから各熱劣化時間における波長λ２，λ３の反射率Ｒ２，Ｒ３を求め、座標の一方軸をＲ２、他方の軸をＲ３として、前記各熱劣化時間における反射率Ｒ２とＲ３とを前記座標にプロットし、前記プロット同士を結ぶ軌跡線を求めておき、前記被診断の高分子材料の一部に前記２種類の単一波長光をそれぞれ照射し各波長に対する反射率を求め、前記被診断の高分子材料の反射率Ｒ２とＲ３とが前記軌跡線の上のどの位置にあるかを調べることにより前記被診断の高分子材料の劣化の程度を判定する構成とすることができ、このような構成とすれば、被診断の高分子材料の一部に照射する単一波長光が２種類で済むことなどにより、劣化診断の処理速度をより高速化することができる。なお、このλ２，λ３の２波長の反射率を用いた劣化診断方法の判定処理で用いる２次元座標は、実施例１に対応する図２の特性線図における２次元座標の横軸を反射率の比Ｒ２／Ｒ１から反射率Ｒ２に置き換え、縦軸を反射率の比Ｒ３／Ｒ１から反射率Ｒ３に置き換えたものである。そして、この反射率Ｒ２，Ｒ３を両軸とした２次元座標において、予め被診断の高分子材料と同一種類の高分子材料について求めた各熱劣化時間における波長λ２，λ３の反射率Ｒ２，Ｒ３をプロットし、プロット同士を結んで得られる軌跡線は、図２における軌跡線Ｐと同様に端部Ｐ１（劣化度＝０），Ｐ３（劣化度＝１）および屈折点Ｐ２（劣化度＝０．３〜０．７）を有する屈折した軌跡線となる。そして、被診断の高分子材料の反射率Ｒ２とＲ３とに対応する座標点（Ｒ２，Ｒ３）が上記の軌跡線の上のどの位置にあるかを調べることにより、実施例１によるλ１，λ２，λ３の３波長の反射率を用いた構成と同様に、被診断の高分子材料の劣化の程度を明確に判定することができる。
【００４７】
また、この発明による高分子材料の劣化診断装置の構成として、実施例２の構成の代わりに、被診断の高分子材料の一部に波長λ２，λ３の単一波長光をそれぞれ照射する照射手段と、前記一部からの反射光を検知して信号を出力する受光手段と、この受光手段の出力信号から前記被診断の高分子材料の反射率Ｒ２とＲ３とを演算し、予め被診断の高分子材料と同一種類の高分子材料について求めた各熱劣化時間における波長λ２，λ３の反射率Ｒ２，Ｒ３を、Ｒ２、Ｒ３を両軸とした２次元座標にプロットし前記プロット同士を結んで求めておいた軌跡線と参照することにより前記被診断の高分子材料の劣化の程度を判定して報知する判定手段とを備えた構成とすることができ、このような構成とすれば、発光素子Ｂ２が２つで済むことなどにより、劣化診断装置の構成をより簡素化することができる。なお、このλ２，λ３の２波長の反射率を用いた劣化診断装置は、実施例２に対応する図３のブロック図における照射手段Ｂの発光素子Ｂ２を、波長λ２，λ３のそれぞれの単色光を発光させる２つの発光素子とするとともに、判定手段Ｄ（演算部）には反射率Ｒ２，Ｒ３を両軸とした２次元座標での軌跡線を基にした判定処理機能を設けた構成となり、このような装置構成により、上記のλ２，λ３の２波長の反射率を用いた劣化診断方法を実施することができる。
【００４８】
また、この発明による高分子材料の劣化診断装置として、実施例２に対応する図３のブロック図で示されるような、３つの発光素子Ｂ２を備え、λ１，λ２，λ３の３波長の反射率を測定することのできる装置構成に加えて、診断方式切替え操作手段（スイッチ）を設けておき、被診断の高分子材料において上述のような反射率特性の異常な変化が発生していると見なされる場合と、被診断の高分子材料の劣化が通常の劣化によると見なされる場合とに対応して、λ１，λ２，λ３の３波長の反射率を用いた劣化診断方法（３波長方式）と、λ２，λ３の２波長の反射率を用いた劣化診断方法（２波長方式）とを切替えて実施するようにしてもよい。なお、このような構成では、判定手段Ｄ（演算部）において、反射率の比Ｒ２／Ｒ１，Ｒ３／Ｒ１を両軸とした２次元座標での軌跡線を基にした３波長方式用の判定処理機能と、反射率Ｒ２，Ｒ３を両軸とした２次元座標での軌跡線を基にした２波長方式用の判定処理機能との両方を設けることが必要となるが、通常は、被診断の高分子材料の劣化が通常の劣化による場合に対応した２波長方式を選定しておいて、より高速な劣化診断処理を行い、被診断の高分子材料において反射率特性の異常な変化が発生している場合には、上記診断方式切替え操作手段により３波長方式に切替えて、反射率特性の異常な変化による誤診断のない的確な劣化診断処理を行う、というように運用することができる。
【産業上の利用可能性】
【００４９】
この発明は、変圧器や、変成器、開閉器、回転機、絶縁用スペーサ、絶縁用ブッシングなどの電気機器の長時間の運転によって、その電気機器に組み込まれた高分子材料がどの程度劣化を受けているかを電気機器の据え付け現地で非破壊的に診断するのに利用することができる。
【図面の簡単な説明】
【００５０】
【図１】この発明の実施例１にかかる高分子材料の劣化診断方法を説明する反射率スペクトル図
【図２】この発明の実施例１にかかる高分子材料の劣化診断方法を説明する特性線図
【図３】この発明の実施例２にかかる高分子材料の劣化診断装置の構成を示すブロック図
【図４】着色材の配合されていない樹脂の劣化による変色の様相を概念的に示した反射光スペクトル図
【符号の説明】
【００５１】
Ａ：電気機器、Ａ１：高分子材料、Ａ２：充電部、Ａ３，Ａ４：一点、Ｂ：照射手段、Ｂ１：選択器、Ｂ２：発光素子、Ｂ３：光分配器、Ｂ４：伝送路、Ｂ５：投光ヘッド、Ｃ：受光手段、Ｃ１：受光ヘッド、Ｃ２：伝送路、Ｃ３：受光素子、Ｃ４：増幅器、Ｃ５：Ａ／Ｄ変換器、Ｄ：判定手段（演算部）
【図１】
0004710701.tif 000003
【図２】
0004710701.tif 000004
【図３】
0004710701.tif 000005
【図４】
0004710701.tif 000006